"高分子及びリポソームが複合されたナノサイズの複合体であって、脂質及びアミノ酸系高分子polyaminoacidsを含み、前記アミノ酸系高分子は、前記脂質を含む脂質二重層に会合されている構造である高分子‐リポソームナノ複合体。前記高分子‐リポソームナノ複合体は、コレステロールをさらに含むことを特徴とする、請求項1に記載の高分子‐リポソームナノ複合体。前記脂質は、炭素数12個~24個の脂肪酸鎖を有するリン脂質類又は窒素脂質であることを特徴とする、請求項1に記載の高分子‐リポソームナノ複合体。前記脂質は、卵黄レシチンホスファチジルコリン、大豆レシチン、リゾレシチンlysolecithin、スフィンゴミエリンsphingomyelin、ホスファチジン酸、ホスファチジルセリン、ホスファチジルグリセロール、ホスファチジルイノシトール、ホスファチジルエタノールアミン、ジホスファチジルグリセロール、カルジオリピンcardiolipin及びプラズマローゲンから構成された群より選択される一つ以上の天然リン脂質と、ジセチルホスフェート、ジステアロイルホスファチジルコリン、ジオレオイルホスファチジルエタノールアミン、ジパルミトイルホスファチジルコリン、ジパルミトイルホスファチジルエタノールアミン、ジパルミトイルホスファチジルセリン、エレオステアロイルホスファチジルコリン、エレオステアロイルホスファチジルエタノールアミン及びエレオステアロイルホスファチジルセリンから構成された群より選択される一つ以上の合成脂質と、前記天然リン脂質又は合成脂質から収得可能な水素添加生成物と、前記天然リン脂質又は合成脂質の誘導体と、前記天然リン脂質又は合成脂質の加水分解により収得可能な脂肪酸混合物とから構成された群より選択される1種以上であることを特徴とする、請求項3に記載の高分子‐リポソームナノ複合体。前記アミノ酸系高分子は、アスパルト酸、アスパラギン及びヒドロキシエチルアスパルタミドから構成される群より選択される1種以上のアミノ酸又はアミノ酸誘導体を含むランダム共重合体であることを特徴とする、請求項1に記載の高分子‐リポソームナノ複合体。前記アミノ酸系高分子は、ポリアスパルト酸polyasparticacid又はポリアスパラギンpolyasparagineであることを特徴とする、請求項5に記載の高分子‐リポソームナノ複合体。前記アミノ酸系高分子は、脂質を含むアミノ酸系高分子であることを特徴とする、請求項1に記載の高分子‐リポソームナノ複合体。前記アミノ酸系高分子にグラフトされた脂質は、リン脂質、スフィンゴリピド及びステロール類からなる群より選択された1種以上であることを特徴とする、請求項7に記載の高分子‐リポソームナノ複合体。前記アミノ酸系高分子にグラフトされた脂質は、脂肪アルコール又は脂肪酸の脂肪族鎖長が炭素数8以上であることを特徴とする、請求項7に記載の高分子‐リポソームナノ複合体。前記アミノ酸系高分子の含量は、高分子‐リポソームナノ複合体全体の重量に対して0.5重量~50重量であることを特徴とする、請求項1に記載の高分子‐リポソームナノ複合体。前記アミノ酸系高分子の数平均分子量は、1,000~200,000Daltonであることを特徴とする、請求項1に記載の高分子‐リポソームナノ複合体。前記ナノ複合体のサイズは50nm~300nmであることを特徴とする、請求項1に記載の高分子‐リポソームナノ複合体。a脂質、コレステロール又は脂肪アルコール、及び脂肪酸を有機溶媒に混合溶解した後、溶媒を揮発させて脂質混合物を得るステップと、b前記脂質混合物に、脂質結合されたアミノ酸系高分子が溶解した水溶液を添加して混合液を製造するステップと、c前記混合液中に形成された複合体の粒子を微細粒子化するステップとを含む高分子‐リポソームナノ複合体の製造方法。前記cステップは、高圧乳化機又は超音波処理を介して行われることを特徴とする、請求項13に記載の高分子‐リポソームナノ複合体の製造方法。前記ナノ複合体は、薬物伝達体用であることを特徴とする、請求項1~12のいずれか一項に記載の高分子‐リポソームナノ複合体。請求項1~12のいずれか一項に記載の高分子‐リポソームナノ複合体を含む皮膚外用剤組成物。前記高分子‐リポソームナノ複合体は、生理活性成分としてN‐ブチルデオキシノジリマイシンN‐butyldeoxynojirimycin、1‐デオキシノジリマイシン、カスタノスペルミンcastanospermin、放線菌培養抽出物SCE、パンテテインスルホン酸カルシウムCalciumpantetheinesulfonate、アルブチンarbutin、ビタミンCascorbicacid、エチルアスコルビルエーテルethylascorbylether、α‐ケトグルタル酸α‐ketoglutaricacid、オレアノール酸oleanolicacid、レチノールretinol及びエピガロカテキンガレートepigallocatechingallate、EGCGから構成された群より選択される1種以上をさらに含むことを特徴とする、請求項16に記載の皮膚外用剤組成物。前記組成物は、リポソーム、エマルジョン又は液晶状の剤形であることを特徴とする、請求項16に記載の皮膚外用剤組成物。前記組成物は、皮膚美白、抗酸化又はシワ改善用であることを特徴とする、請求項16に記載の皮膚外用剤組成物。本発明の一実施例の目的は、剤形安定性に優れた高分子‐リポソームナノ複合体を提供することである。本発明の他の一実施例の目的は、高分子‐リポソームナノ複合体の製造方法を提供することである。本発明のまた他の一実施例の目的は、剤形安定性に優れたナノ複合体を利用した薬物伝達体及び皮膚外用剤組成物を提供することである。前記目的を達成するために、本発明は、高分子及びリポソームが複合されたナノサイズの複合体であって、脂質及びアミノ酸系高分子polyaminoacidsを含み、前記アミノ酸系高分子は、前記脂質を含む脂質二重層に会合されている構造である高分子‐リポソームナノ複合体を提供する。また、本発明は、前記高分子‐リポソームナノ複合体を製造する方法を提供する。また、本発明は、前記高分子‐リポソームナノ複合体を利用した皮膚外用剤組成物を提供する。本発明に係る高分子‐リポソームナノ複合体は、界面活性剤と塩に対する剤形安定性に優れ、医薬及び化粧品分野等において多様に活用可能である。本発明の高分子‐リポソームナノ複合体は、高分子及びリポソームが複合されたナノサイズの複合体であって、脂質及びアミノ酸系高分子polyaminoacidsを含み、前記アミノ酸系高分子は、前記脂質を含む脂質二重層に会合されている構造であることを特徴とする。本発明の例示的な高分子‐リポソームナノ複合体の構造が図1に示されている。また、本発明の高分子‐リポソームナノ複合体は、コレステロールをさらに含んでもよい。コレステロールの添加は、脂質‐高分子二重層の自己会合力を妨げるが、リポソームの曲率を向上させて安定した球形のリポソームを形成することを促すことになる。本発明の高分子‐リポソームナノ複合体に使用される脂質は、炭素数12個~24個の脂肪酸鎖を有するリン脂質類又は窒素脂質であってよく、好ましくは、前記脂質はリン脂質であってよい。前記脂質は、たとえば、卵黄レシチンホスファチジルコリン、大豆レシチン、リゾレシチンlysolecithin、スフィンゴミエリンsphingomyelin、ホスファチジン酸、ホスファチジルセリン、ホスファチジルグリセロール、ホスファチジルイノシトール、ホスファチジルエタノールアミン、ジホスファチジルグリセロール、カルジオリピンcardiolipin及びプラズマローゲンから構成された群より選択される一つ以上の天然リン脂質、ジセチルホスフェート、ジステアロイルホスファチジルコリン、ジオレオイルホスファチジルエタノールアミン、ジパルミトイルホスファチジルコリン、ジパルミトイルホスファチジルエタノールアミン、ジパルミトイルホスファチジルセリン、エレオステアロイルホスファチジルコリン、エレオステアロイルホスファチジルエタノールアミン及びエレオステアロイルホスファチジルセリンから構成された群より選択される一つ以上の合成脂質、前記天然リン脂質又は合成脂質から収得可能な水素添加生成物、前記天然リン脂質又は合成脂質の誘導体、及び前記天然リン脂質又は合成脂質の加水分解により収得可能な脂肪酸混合物から構成された群より選択される1種以上であってよい。リン脂質等を含む脂質は、単独で使用してよく、2種以上を併用してもよい。本発明の高分子‐リポソームナノ複合体に使用されるアミノ酸系高分子は、脂質や脂質/コレステロール二重層と会合するとともに二重層を固く縛り、外壁を保護して水相に存在する各種リポソーム構造を不安定にする要素例えば、塩salt、界面活性剤から安定してリポソーム構造を維持させる役割をする。これにより、皮膚外用剤組成物又は化粧料組成物の多様な剤形を安定的に維持できるようになる。一実施例において、前記アミノ酸系高分子は、アスパルト酸、アスパラギン等といったアミノ酸、又はヒドロキシエチルアスパルタミド等といったアミノ酸誘導体をいずれか一つ以上含むランダム共重合体であってよい。一実施例において、前記アミノ酸系高分子は、ポリアスパルト酸polyasparticacid又はポリアスパラギンpolyasparagineであってよい。また、前記アミノ酸系高分子は、脂質を含むアミノ酸系高分子であってよく、具体的には、アミノ酸又はアミノ酸誘導体に脂質がグラフトされたランダム共重合体であってよい。一実施例において、前記アミノ酸系高分子は、脂質二重層のように会合可能に導入されたn‐アルキルアスパラギンであってよく、会合される脂質の種類に応じてアルキル鎖の長さを表すnの範囲が定められることになる。具体的には、n‐アルキルアスパルト酸は、炭素数が8オクチル以上の長さを持っているとき、脂質又は脂質/コレステロール二重層との会合が可能であり、たとえば、炭素数は、12~22の整数であってよい。目的によっては、n‐アルキル鎖の代わりに、コレステロールやフィトスフィンゴシン等の脂質成分を高分子にグラフトさせて脂質二重層に会合させてよい。一実施例において、前記アミノ酸系高分子は、アスパラギンとn‐アルキルアスパラギンの共重合体であってよく、たとえば、下記化学式1のように鎖を持つアルキル基がグラフトされた両親媒性ポリアスパラギンであってよい。前記式において、nは8以上の整数であり、より好ましくは、12~36の整数であり、Lとmは、特に限定されないが、高分子1モルに対して、それぞれ1~1000程度の範囲を有する。分子量が小さすぎると所望の安定化効果を得ることができず、分子量が大きすぎると高分子が自ら会合構造を作り、脂質との会合リポソームを作りにくいためである。また、前記脂質がグラフトされたアミノ酸系高分子における脂質は、リン脂質、スフィンゴリピド及びステロール類から構成された群より選択された1種以上を含み、脂肪アルコール又は脂肪酸の脂肪族鎖の長さが炭素数8以上、具体的には、炭素数12~36のすべてのモノマーを総称する意味である。本発明の高分子‐リポソームナノ複合体において、前記アミノ酸系高分子の含量は、高分子‐リポソームナノ複合体の重量を基準として、0.5重量~50重量であってよく、好ましくは、1.0重量~30重量、より好ましくは、5.0重量~20重量であってよい。アミノ酸系高分子の含量が50重量を超えると所望の二重膜構造の高分子‐リポソーム剤形を得ることができなくなり、0.5重量未満だと高分子のリポソーム安定化効果が阻害され得る。また、本発明の高分子‐リポソームナノ複合体において、アミノ酸系高分子の数平均分子量は、1,000乃至200,000Daltonであってよく、具体的には、5,000乃至50,000であってよい。高分子の分子量が200,000を超えるとリポソームとの会合度が劣ることがあり、1,000未満の場合にはリポソーム安定化効果が低下することができる。本発明に係る高分子‐リポソームナノ複合体は、ナノサイズの粒子サイズを有してよい。たとえば、前記高分子‐リポソームナノ複合体の粒子サイズは、50~300nmであってよい。これは、安定した構造のリポソームを提供するためのものであり、高分子の組成又は高分子や脂質の濃度に応じて異なることもある。また、本発明の高分子‐リポソームナノ複合体に使用されるコレステロールは、脂質含量の50以下で追加可能である。多すぎる含量においては、リポソームの二重膜構造が作られにくいためである。また、本発明は、前記高分子‐リポソームナノ複合体の製造方法を提供する。具体的に、本発明の高分子‐リポソームナノ複合体の製造方法は、a脂質、コレステロール又は脂肪アルコール、及び脂肪酸を有機溶媒に混合溶解した後、溶媒を揮発させて脂質混合物を得るステップと、b脂質混合物に、脂質結合されたアミノ酸系高分子が溶解した水溶液を添加して混合液を製造するステップと、c混合液中に形成された複合体の粒子を微細粒子化するステップとを含んでよい。高分子‐リポソームナノ複合体に使用される脂質成分としては、炭素数12~24個の脂肪酸鎖を有するリン脂質類又は窒素脂質が使用されてよい。一般的に、リン脂質を使用することができる。また、必要に応じて、コレステロールを混合してよい。また、前記アミノ酸系高分子は、脂質結合されたアミノ酸系高分子であってよい。他の一実施例において、前記アミノ酸高分子は、n‐アルキル鎖がグラフトされたアスパラギンであってよく、会合される脂質の種類によってアルキル鎖の長さを表すnの範囲が定められることになる。目的によっては、n‐アルキル鎖の代わりに、コレステロールやフィトスフィンゴシン等の脂質成分を導入してよい。また、前記cステップは、特に制限されるものではないが、高圧乳化機又は超音波処理を介して行われてよい。aステップにおいて、溶媒として、エチルアルコールとメチレンクロライド、クロロホルムが使用可能である。本発明の高分子‐リポソームナノ複合体の例示的な製造方法は、以下のとおりである。まず、高分子を重合するためにL‐アスパルト酸L‐asparticacidと酸触媒であるリン酸phosphosricacidを溶媒のメシチレン又はスルホランmesitylene/sulfolaneに入れて、窒素環境下で180°Cを10時間程度維持して反応させ、縮重合されたポリスクシンイミドpolysuccinimideを製造する。反応溶媒に応じて、縮重合されたポリスクシンイミドの分子量が異なることもある。縮重合されたポリスクシンイミドは、メタノールと精製水で洗浄washingし、乾燥させてパウダー状の高分子を得る。得られたパウダー状の高分子をジメチルホルムアミドdimethylformamide溶媒にアルキルアミンalkylamineとともに混合して、70°Cで24時間反応させる。その次に、室温で5ノルマル濃度の水酸化アンモニウムNH4OH水溶液を滴下して加水分解した後、過量のエーテルで沈殿させた後、乾燥してアルキル基がグラフトされた両親媒性ポリアミノ酸高分子を得る。リポソームの製造は、超音波を利用して薄膜thinfilm法で製造してよい。ジステアロイルホスファチジルコリンdistearoylphosphatidylcholineといった脂質成分を丸首フラスコroundneckflaskでクロロホルムCHCl3に溶かした後、回転蒸発器で溶媒を除去して、フラスコ壁面に薄い脂質膜を作る。これに両親媒性ポリアミノ酸高分子が溶解した水を添加して水和させた後、超音波処理をして高分子‐リポソームナノ複合体を製造することができる。また、本発明に係る高分子‐リポソームナノ複合体は、内部に生理活性成分をさらに含んでよい。たとえば、高分子‐リポソームナノ複合体の内部に含有する活性成分が薬理成分である場合には、薬物伝達体としての役割をすることになる。前記高分子‐リポソームナノ複合体に含まれる生理活性成分は、特に制限されないが、水溶性成分であってよく、美白、抗酸化及び/又はシワ改善に関連する物質が使用されてよい。前記活性成分は、たとえば、美白物質として知られているN‐ブチルデオキシノジリマイシンN‐butyldeoxynojirimycin、1‐デオキシノジリマイシン、カスタノスペルミンcastanospermin、放線菌培養抽出物SCE、パンテテインスルホン酸カルシウムCalciumpantetheinesulfonate、アルブチンarbutin、ビタミンCascorbicacid、エチルアスコルビルエーテルethylascorbylether等のビタミンC誘導体や、シワ改善物質として知られているオレアノール酸oleanolicacid、レチノールretinol、α‐ケトグルタル酸α‐ketoglutaricacid、エピガロカテキンガレートepigallocatechingallate,EGCG等がある。また、本発明は、前記高分子‐リポソームナノ複合体を含む皮膚外用剤組成物を提供する。また、皮膚外用剤組成物に使用される高分子‐リポソームナノ複合体は、前記した生理活性成分のうち一つ以上を含有してよく、前記皮膚外用剤組成物は、皮膚美白、抗酸化及び/又はシワ改善用組成物であってよい。また、前記皮膚外用剤組成物の剤形は、特に制限されるものではないが、リポソーム、エマルジョン又は液晶状であってよい。以下、実施例及び実験例により本発明をより具体的に説明するが、本発明は、これらに例のみに限定されるものではない。参考例1:両親媒性アミノ酸系高分子の製造L‐アスパルト酸L‐asparticacid250gをリン酸phosphosricacid,853mlとスルホランsulfolane250gに入れ、窒素環境下で、180°Cで10時間程度維持して反応させた。縮重合されたポリスクシンイミドpolysuccinimideは、メタノールと精製水に数回入れ替えながらウォッシングwashingし、乾燥させた。これによって得られたパウダー状の高分子1gを、ジメチルホルムアミドdimethylformamide溶媒にアルキルアミンalkylamine0.1gとともに混合して、70°Cで24時間反応させた。その次に、常温で5ノルマル濃度の水酸化アンモニウムNH4OH水溶液を滴下して室温で3時間ミキシングしながら加水分解した後、過量のエチルエーテルEthyletherで沈殿させて乾燥して、アルキル基がグラフトされた両親媒性ポリアミノ酸高分子を得る。実施例1:ドデシル基がグラフトされたアミノ酸系高分子を利用した高分子‐リポソームナノ複合体の製造100水添されたオレオリルパルミトイル/オレオリルステアリルホスファチジルコリン混合物LipoidS100‐31gを丸首フラスコroundneckflaskに入れ、クロロホルムCHCl3に溶かした後、回転蒸発器で溶媒を除去してフラスコ壁面に薄い脂質膜を作った。これに、参考例1においてアルキルアミンとしてドデシルアミンdodecylamineを使用して製造された両親媒性のポリドデシルアスパラギン共重合体0.1gが溶解された水50mlを添加して、65°Cで水和させた。その次に、超音波処理をして高分子‐リポソームナノ複合体を製造した。前記において使用したリン脂質混合物の組成は、下記表1のとおりである。実施例2:オクタデシル基がグラフトされたアミノ酸系高分子を用いた高分子‐リポソームナノ複合体の製造100水添されたオレオリルパルミトイル/オレオリルステアリルホスファチジルコリン混合物LipoidS100‐31gを丸首フラスコroundneckflaskに入れ、クロロホルムCHCl3に溶かした後、回転蒸発器で溶媒を除去してフラスコ壁面に薄い脂質膜を作った。これに、参考例1においてアルキルアミンとしてオクタデシルアミンoctadecylamineを使用して製造された両親媒性のポリオクタデシルアスパラギン共重合体0.1gが溶解された水50mlを添加して、70°Cで水和させた。その次に、超音波処理して高分子‐リポソームナノ複合体を製造した。実施例2において使用したリン脂質混合物の組成は、前記表1のとおりである。比較例1:単純脂質ベースのリポソームの製造生分解性高分子を利用した高分子‐リポソーム複合体の構造及び溶液中における性質を脂質ベースの一般リポソームの性質と比較するために、単純脂質ベースのリポソームを製造した。100水添されたオレオリルパルミトイル/オレオリルステアリルホスファチジルコリン混合物LipoidS100‐31gを丸首フラスコroundneckflaskに入れ、クロロホルムCHCl3に溶かした後、回転蒸発器で溶媒を除去してフラスコ壁面に薄い脂質膜を作った。次に、水50mlを添加して65°Cで水和させた後、超音波処理してリポソームを製造した。比較例2:脂質‐コレステロール混合リポソームの製造100水添されたオレオリルパルミトイル/オレオリルステアリルホスファチジルコリン化合物LipoidS100‐31gとコレステロール0.05gを丸首フラスコroundneckflaskに入れ、クロロホルムCHCl3に溶かした後、回転蒸発器で溶媒を除去してフラスコ壁面に薄い脂質膜を作った。次に、水50mlを添加して65°Cで水和させた後、超音波処理してリポソームを製造した。比較例3:脂質‐脂肪アルコール混合リポソームの製造100水添されたオレオリルパルミトイル/オレオリルステアリルホスファチジルコリン化合物LipoidS100‐31gとステアリルアルコール0.1gを丸首フラスコroundneckflaskに入れ、クロロホルムCHCl3に溶かした後、回転蒸発器で溶媒を除去してフラスコ壁面に薄い脂質膜を作った。次に、水50mlを添加して70°Cで水和させた後、超音波処理してリポソームを製造した。実験例1.アミノ酸系高分子で安定化された脂質ラメラ組成物の安定性実験前記実施例1~2及び比較例1~3において製造したリポソームに対し、界面活性剤による安定性を比較実験した。前記実施例及び比較例によって製造されたリポソーム溶液に含まれる脂質に対し、0.01から100までのモル比で、界面活性剤であるデオキシコール酸deoxycholicacidを添加した。次に、405nmでの吸光度を測定して、リポソームが分解される度合いを確認した。図2には、リポソームの分解の程度を確認するために、添加された界面活性剤の量による吸光度を測定した結果を示す。また、リポソーム50を分解させるのに必要な界面活性剤の量を、リン脂質のみの溶液に対する界面活性剤の量を1として、下記表2に相対的に表示した。表2と図2をともに参照すると、実施例1~2によるリポソームの50を分解するためには、比較例に比べ相対的に多くの量の界面活性剤が要求されるということが分かる。特に、実施例2の場合には、比較例1に比べ3倍以上の界面活性剤が要求された。これによって、本発明に係る組成物の界面活性剤に対する安定性が顕著に向上したということが分かる。実施例1及び2の比較においては、グラフトされたアルキル鎖の長さの長い高分子の使用が、アルキル鎖の短い高分子の添加よりもリポソームの構造を安定化するということが分かる。これは、長いアルキル鎖がリポソーム二重膜との疎水性引力hydrophobicinteractionが強く、短い鎖のアルキルを使用した場合に比べて、より強く脂質二重膜との物理的な結合をしていることが分かる。前記実験例によって、本発明に係る高分子‐脂質ナノ複合体組成物は、一般的な脂質ベースのリポソームに比べて、界面活性剤が含有された剤型内における安定度に優れ、このことから、水溶相又は混合物において不安定なために使用することができなかった様々な機能性素材の安定化に多様に適用し得るものと判断される。実験例2.高分子‐リポソームナノ複合体の安定性評価実施例1,2及び比較例1、3において製造された高分子‐リポソームナノ複合体と脂質ベースリポソームの塩saltを含んだ水溶液における長期安定度を評価した。具体的には、水の代わりにリン酸ナトリウム緩衝溶液中に製造された溶液の粒子のサイズを時間に沿って測定した。測定結果は、下記の表3に示した。前記表3から分かるように、高分子‐リポソームナノ複合体の場合、塩が添加された緩衝溶液中に保管しても、粒子のサイズや多分散度において長期的に大きな差を示さない。それに対し、脂質をベースとしたリポソームの場合比較例1、リン酸ナトリウム緩衝液には、サイズの増加とともに多分散度が増加し、構造が不安定になることを確認した。また、他の添加剤なしに水添されたレシチンのみから作られたリポソームの場合は、2週間後には構造が崩壊して沈殿となることが観察できる。このことから、高分子‐リポソームナノ複合体が、脂質をベースとしたリポソームよりも、水溶液相のその他塩saltの存在下においてはるかに安定した構造を維持することを知ることができる。"